FR 2776536 A1 19991001 FR 9803969 A 19980331 PROCEDE D'ELIMINATION DE COMPOSES HALOGENES CONTENUS DANS UN GAZ OU UN LIQUIDE AVEC UNE COMPOSITION A BASE D'AU MOINS UN ELEMENT METALLIQUE La présente invention est relative à un procédé pour éliminer les composés halogénés, et plus particulièrement les composés chlorés, contenus dans un gaz ou un liquide. Dans un certain nombre d'applications industrielles, il est nécessaire d'éliminer les composés halogénés, notamment les composés chlorés, contaminant le flux, qu'il soit gazeux ou liquide. Un exemple illustratif est l'élimination de composés halogénés, notamment de composés chlorés, contenus dans le gaz ou le liquide provenant du réformage catalytique, dans l'industrie pétrolière. Un des buts du réformage catalytique est d'obtenir des hydrocarbures présentant un indice d'octane accru. Il est établi que l'indice d'octane d'un hydrocarbure est d'autant plus grand qu'il est ramifié, cyclique voire aromatique. Ainsi, les réactions de cyclisation et d'aromatisation des hydrocarbures seront favorisées. Habituellement, ces réactions de cyclisation et d'aromatisation d'hydrocarbures ont lieu en présence de catalyseurs hétérogènes bimétalliques chlorés. Ces catalyseurs chlorés sont à base d'alumine et comportent, le plus souvent, du platine et un autre métal tel que par exemple l'étain, le rhénium, ou riridium. La présence de chlore dans lesdits catalyseurs est importante car, ajouté à ralumine, il assure l'acidité globale du système et participe à la redispersion du platine au cours du temps, permettant ainsi de stabiliser l'activité catalytique du catalyseur. Cependant, l'ajout de chlore n'est pas une solution sans inconvénient. En effet, au cours du temps, une élution du chlore, notamment sous forme d'HCI, est constatée. Cette élution se traduit d'abord par la nécessité constante de recharger le catalyseur en chlore. Elle conduit également à la présence d'HCI et d'autres composés chlorés dans les effluents gazeux et liquides issus du réformage catalytique, ce qui pourra conduire, d'une part, à un problème de corrosion.de- l'installation, et d'autre part, à la formation d'autres produits indésirables et nuisibles au fonctionnement des unités placées en aval. Le réformage catalytique produit également de l'hydrogène. Dans le raffinage du pétrole, I'hydrogène est un produit particulièrement précieux, notamment par son utilisation dans les hydrotraitements qui sont de plus en plus développés dans le but d'améliorer la protection de l'environnement. En sortie de réformage catalytique traditionnel, qui fonctionne sous une pression d'environ 20 bar voire au-delà, les effluents gazeux sont majoritairement composés d'hydrogène, d'hydrocarbures légers comme le méthane, l'éthane..., et présentent en général des traces d'HCI et d'eau. Il est donc important de pouvoir éliminer toutes traces d'HCI de ces effluents, et ensuite de recycler et donc d'utiliser l'hydrogène purifié, toujours en raffinerie. Par ailleurs, des procédés régénératifs, ou de nouvelle génération, ont récemment été mis au point et se développent de plus en plus sur le terrain. Ces procédés fonctionnent sous une pression voisine de 3 à 15 bar, voire inférieure. En sortie d'un réformage catalytique régénératif, en plus de l'hydrogène, des hydrocarbures légers, des traces d'HCI et d'eau, des traces d'hydrocarbures insaturés comme l'éthylène, le propylène, le butène, le butadiène... ont été détectées. Ces hydrocarbures insaturés, en présence de chlore et au contact avec l'alumine se transforment au moins partiellement en composés organochlorés, qui à leurs tours, après de multiples réactions avec d'autres composés organochlorés et/ou insaturés conduisent à des oligomères de masses moléculaires élevées appelés "huiles vertes" ou "green oils". Ces "huiles vertes" peuvent entraîner des bouchages de l'installation. Dès lors, une baisse significative de la durée de vie de radsorbant est notée: dans certains cas, une baisse de 4 à 5 fois a été observée. Dans ce type de procédé, il est important de pouvoir éliminer, d'une part, toutes traces d'HCI de ces effluents pour pouvoir recycler et donc d'utiliser l'hydrogène purifié, et d'autre part, réduire voire supprimer la formation des "huiles vertes". Le but de la présente invention est de proposer un procédé amélioré pour l'élimination efficace de composés halogénés en général, des composés chlorés en particulier, et de rHCIl plus particulièrement, contenus dans un gaz ou un liquide. Un autre but de la présente invention est de proposer un procédé mettant en oeuvre une composition qui réduira substantiellement, voire supprimera, la formation des oligomères halogénés, et en particulier des oligomères chlorés appelés "huiles vertes" ou "green oils", en aval des procédés de réformage régénératif ou de nouvelle génération. Ces buts sont atteints par la présente invention qui a pour objet un procédé d'élimination de composés halogénés contenus dans un gaz ou un liquide. Dans tout ce qui va suivre, par "le procéde d'élimination de composés halogénés", on entend "le procédé d'élimination, de réduction et/ou de suppression de la formation des composés organiques, inorganiques, ainsi que les oligomères de masses élevées, halogénés." Ainsi, la présente invention a pour objet un procédé d'élimination de composés halogénés contenus dans un gaz ou dans un liquide, caractérisé en ce que l'on met en contact le gaz ou le liquide avec une composition à base d'une alumine et/ou un hydrate d'alumine et d'au moins un composé (A) comprenant au moins un élément métallique choisi parmi les métaux des groupes VIII, lB, et/ou IIB de la Classification Périodique, et en ce que la teneur globale massique en élément(s) métallique(s) est d'au plus 45 % en poids par rapport au poids total de la composition. Pour l'ensemble de l'exposé, la Classification Périodique est celle du "Supplément au Bulletin de la Société Chimique de France, No. 1, janvier 1966." La composition mise en oeuvre dans le procédé, objet de la présente invention, peut se présenter sous la forme de poudres, de billes, d'extrudés, de concassés, ou de monolithes. Le premier constituant essentiel de la composition est l'alumine, un hydrate d'alumine, ou un mélange d'alumine et d'hydrate d'alumine. L'alumine de départ utilisée présente, en général, une surface spécifique d'au moins 5 m2/g, de préférence d'au moins 10 m2/g, encore plus préférentiellement d'au moins 30 m2/g. Dans la présente invention, toutes les surfaces spécifiques indiquées sont des surfaces mesurées par la méthode BET. On entend par surface mesurée par la méthode BET, la surface spécifique déterminée par adsorption d'azote conformément à la norme ASTM D 3663-78 établie a partir de la méthode BRAUNER-EMMETT- TELLER décrite dans "The Journal of the American Chemical Society", 60, 309 (1938). Cette alumine de départ peut présenter également, un volume poreux total (VPT) d'au moins 0,10 cm3/g, de préférence d'au moins 0,20 cm3/g, encore plus préférentiellement d'au moins 0,25 cm3/g. Ce volume poreux total est mesuré de la façon suivante: on détermine la valeur de la densité de grain et de la densité absolue: les densités de grain (Dg) et absolue (Da) sont mesurées par la méthode de picnométrie respectivement au mercure et à l'hélium, le VPT est donné par la formule: [1/Dg] - [1/Da] Les procédés de préparation des alumines présentant les caractéristiques de volume poreux total et de surface spécifique nécessaires à la mise en oeuvre du procédé selon l'invention sont connus de l'homme du métier. En ce qui concerne l'alumine, la poudre d'alumine utilisée comme matière de départ pour la préparation de la composition selon rinvention, peut être obtenue par des procédés classiques tels que le procédé par précipitation ou gel, et le procédé par déshydratation rapide d'un hydroxyde d'alumine (ou hydrate d'alumine) tel que l'hydrate de Bayer (hydrargillite). Cette dernière alumine est celle préférée de l'invention. S'il s'agit de billes d'alumine, elles peuvent être issues d'une mise en forme par coagulation en gouttes. Ce type de billes peut par exemple être préparé selon l'enseignement des brevets EP-A-0 015 801 ou EP-A-0 097 539. Le contrôle de la porosité peut être réalisé en particulier selon le procédé décrit dans le brevet EP-A-0 097 539 par coagulation en gouttes d'une suspension ou d'une dispersion aqueuse d'alumine ou d'une solution d'un sel basique d'aluminium se présentant sous forme d'une émulsion constituée d'une phase organique, d'une phase aqueuse et d'un agent de surface ou d'un émulsionnant. Ladite phase organique peut en particulier être un hydrocarbure, l'agent surfactant ou émulsionnant est par exemple du Galoryl EM 10 . L'alumine en forme de billes peut être aussi obtenue par agglomération d'une poudre d'alumine. L'agglomération en forme de billes s'effectue directement sur la poudre d'alumine par technologie tournante. On entend par technologie tournante tout appareil dans lequel l'agglomération s'effectue par mise en contact et rotation du produit à granuler sur luimême. Comme appareil de ce type, on peut citer le drageoir toumrnant, le tambour tournant. Ce type de procédé permet.d'obtenir des billes de dimensions et de répartitions de pores contrôlées, ces dimensions et ces répartitions étant, en général, créées pendant l'étape d'agglomération. Le contrôle des volumes des pores de diamètre donné peut également être réalisé au cours de cette étape d'agglomération par un réglage adéquat du débit d'introduction de la poudre d'alumine et éventuellement d'eau, de la vitesse de rotation de l'appareil ou lors de l'introduction d'une amorce de mise en forme. Les extrudés d'alumine peuvent être obtenus par malaxage puis extrusion d'une matière à base d'alumine, ladite matière pouvant être issue de la déshydratation rapide d'hydrargillite ou de la précipitation d'un gel d'alumine. Le contrôle de la porosité des extrudés peut être réalisé par les conditions opératoires de malaxage de cette alumine avant extrusion. L'alumine peut aussi être mélangée ors du malaxage à des porogènes. A titre d'exemple, les extrudés peuvent être préparés par le procédé décrit dans le brevet US-A-3.856.708. Les concassés d'alumine peuvent être issus du concassage de tout type de matière à base d'alumine telle que, par exemple, des billes obtenues par tout type de procédé (coagulation en gouttes, drageoir ou tambour toumant) ou des extrudés. Le contrôle de la porosité de ces concassés peut se faire par le choix de la matière à base d'alumine que l'on concasse pour les obtenir. Quelle que soit la forme de l'alumine, la porosité peut être créée par différents moyens comme le choix de la granulométrie de la poudre d'alumine ou le mélange de plusieurs poudres d'alumine de différentes granulométries. Une autre méthode consiste à mélanger à la poudre d'alumine, avant ou pendant les étapes d'agglomération ou d'extrusion, un composé, appelé porogène, disparaissant totalement par chauffage et créant ainsi une porosité dans l'alumine. Comme composés porogènes utilisés, on peut citer, à titre d'exemple, la farine de bois, le charbon de bois, le soufre, des goudrons, des matières plastiques ou émulsions de matières plastiques telles que le polychlorure de vinyle, des alcools polyvinyliques, la naphtaline ou analogues. La quantité de composés porogènes ajoutés n'est pas critique et est déterminée par le volume poreux désiré. Suite à sa mise en forme, l'alumine obtenue peut être soumise à différentes opérations destinées à améliorer leur résistance mécanique telles qu'un mûrissement par maintien dans une atmosphère à taux d'humidité contrôlée, suivi d'une calcination puis d'une imprégnation de l'alumine par une solution d'un ou plusieurs acides et un traitement hydrothermal en atmosphère confinée. Enfin, après ces différents traitements, l'alumine peut être séchée puis éventuellement calcinée. Comme indiqué plus haut, l'alumine utilisée comme matière de départ pour la préparation de la composition selon l'invention, peut être obtenue notamment par déshydratation rapide d'un hydrate d'alumine tel que l'hydrate de Bayer (hydrargillite). Cet hydrate d'alumine peut également être directement utilisé comme matière de départ pour la préparation de la composition selon l'invention. Avantageusement, l'hydrate d'alumine est de l'hydrargillite. Lorsque la matière de départ est l'hydrate d'alumine, un liant peut être ajouté à la composition pour assurer des propriétés mécaniques satisfaisantes à l'ensemble. A titre d'exemple, les liants peuvent être à base d'argile comme rattapulgite, la kaolinite, ou la bentonite. Dans le cadre de la présente invention, l'hydrate d'alumine peut avoir une surface spécifique supérieure à 5 m2/g, et de préférence supérieure à 10 m2/g. Il peut également présenter un volume poreux total (VPT) d'au moins 0,10 cm3/g. L'hydrate d'alumine peut se caractériser également par sa perte au feu (PAF), mesuré à 300 C, qui est avantageusement supérieure à 5 %, voire supérieure à 10 %. La perte au feu (PAF) est déterminée conformément à la norme Afnor: NF T20- 203 d'octobre 1973 - EQV ISO 803. Les différents procédés de mise en forme décrits précédemment pour l'alumine, s'appliquent également à l'hydrate d'alumine. Un mélange d'alumine et d'hydrate d'alumine peut également être employé. Le deuxième constituant de la composition est rélément dopant, plus précisément l'élément métallique, apporté par le composé (A). La composition mise en oeuvre dans le procédé de l'invention, peut comporter un ou plusieurs éléments métalliques choisi parmi les métaux des groupes VIII, lB, et/ou IIB de la Classification Périodique. L'introduction de l'élément métallique, sur ou dans ralumine et/ou l'hydrate d'alumine, peut être réalisée par toute méthode connue de l'homme du métier. Cette introduction se fera de préférence par un dépôt de ou des élément(s) métallique(s) sur l'alumine et/ou hydrate d'alumine. L'introduction de l'élément métallique peut être réalisée, par exemple, par imprégnation de l'alumine et/ou l'hydrate d'alumine déjà préparée avec au moins un composé (A) comprenant au moins un élément métallique, ou par mélange d'au moins un composé (A) comprenant au moins un élément métallique avec l'alumine et/ou l'hydrate d'alumine en aval ou au cours de la mise en forme de cette dernière. L'introduction de l'élément dopant dans l'alumine et/ou l'hydrate d'alumine peut être également réalisée par coprécipitation de l'alumine et/ou l'hydrate d'alumine et au moins un composé (A) comprenant au moins un élément métallique. Dans le cas d'une introduction par imprégnation, celle-ci peut se faire de manière connue par mise en contact de l'alumine et/ou l'hydrate d'alumine avec une solution, un sol ou un gel comprenant au moins un élément dopant sous forme d'oxyde ou de sel ou d'un de leurs précurseurs. L'opération est réalisée en général par trempage de l'alumine et/ou l'hydrate d'alumine dans un volume détermriné de solution d'au moins un précurseur d'au moins un élément dopant. Par solution d'un précurseur d'un élément dopant, on entend une solution d'au moins un sel ou d'au moins un composé de rélément ou des éléments dopants, ces sels et composés étant thermiquement décomposables. La concentration en sel de la solution est choisie en fonction de l'élément dopant à introduire dans l'alumine et/ou l'hydrate d'alumine ainsi que de la teneur finale en dopant désirée. La surface d'imprégnation de l'élément dopant est déterminée par le volume de solution adsorbé. Ainsi, le volume adsorbé de l'élément dopant est égal au volume poreux total de l'alumine et/ou l'hydrate d'alumine à imnprégner. Il est également possible d'imprégner l'alumine et/ou l'hydrate d'alumine par trempage de celle-ci dans la solution de précurseur d'élément dopant et d'éliminer l'excès de solution par égouttage. Selon un mode préféré, l'élément dopant est introduit par imprégnation à sec, c'est-à-dire que l'imprégnation est faite avec juste le volume de solution nécessaire à ladite imprégnation, sans excès. - Les composés (A) servant à introduire dans ralumine et/ou l'hydrate d'alumine au moins un élément métallique choisi parmi les métaux des groupes VIII, lB, et/ou IIB de la Classification Périodique, peuvent être choisis parmi les composés organiques ou inorganiques. Ils sont choisis de préférence parmi les composes inorganiques. Par composés inorganiques, on désigne plus particulièrement les sels inorganiques tels que par exemple les carbonates, les bicarbonates, les cyanures, les cyanates, les alcoxylates, les hydroxydes, les sulfates, et les nitrates. Comme mentionné précédemment, lesdits composés comprennent au moins un élément métallique choisi parmi les métaux: - du groupe VIII: le fer et le nickel, - du groupe lB: le cuivre, et - du groupe IIB: le zinc. Les composés (A) sont choisis, de préférence, parmi les nitrates, les sulfates, les hydroxydes, les carbonates, et les bicarbonates, de fer, de nickel, de cuivre, de zinc, seuls ou en mélange. La composition utilisée dans le procédé selon l'invention est obtenue en soumettant l'alumine et/ou l'hydrate d'alumine, après l'introduction du ou des composés (A), à un traitement thermique. Le traitement thermique est réalisé a une température déterminée en fonction de la nature de l'élément ou des éléments dopants. On utilise une alumine et/ou un hydrate d'alumine, qui, après l'introduction d'au moins un composé (A) comprenant au moins un élément métallique précité, peut être traité thermiquement à une température d'au moins 100 C. Ce traitement thermique peut être effectué de préférence à une température comprise entre 150 C et 600 C, et encore plus préférentiellement entre 200 C et 550 C. La durée du traitement thermique n'est pas en soi critique. Elle dépendra de la température: généralement, plus la température est élevée, moindre sera la durée du traitement. Lors de l'introduction du ou des composé(s) (A), la concentration de la solution en composé est choisie de telle manière que la teneur globale massique de l'élément ou des éléments métalliques soit d'au plus 35 % en poids, et plus particulièrement d'au plus 25 % en poids par rapport au poids total de la composition. Cette teneur est d'au moins 0,005 % (50 ppm) en poids, et de préférence d'au moins 0,5 % en poids par rapport au poids total de la composition, l'élément métallique n'étant pas le fer. Dans le cas o l'un au moins des éléments métalliques est le fer, la teneur globale massique en fer est d'au moins 0,1% en poids, de préférence d'au moins 0,5 % en poids, et encore plus préférentiellement d'au moins 0,7 % en poids par rapport au poids total de la composition. La teneur globale massique de l'élément ou des éléments métalliques est tout particulièrement incluse entre 0,5 % et 20 % en poids, et plus particulièrement comprise entre 0,7 et 15 % en poids par rapport au poids total de la composition. Une variante de la présente invention consiste en un procédé d'élimination de composés halogénés contenus dans un gaz ou dans un liquide, caractérisé en ce que l'on met en contact le gaz ou le liquide avec une composition à base d'une alumine et/ou un hydrate d'alumine telle que décrite précédemment, qui comprend, en outre, au moins un composé (B) comprenant au moins un élément choisi parmi les alcalins, les alcalino-terreux, et les terres-rares. Selon cette variante, la composition mise en oeuvre comprendra à la fois un ou plusieurs éléments dopants métalliques choisi parmi les métaux des groupes VIII, lB, et/ou IIB de la Classification Périodique, et un ou plusieurs éléments dopants alcalins, alcalino-terreux, et terres rares. Les composés (B) à introduire dans l'alumine et/ou l'hydrate d'alumine au moins un élément choisi parmi les alcalins, les alcalino-terreux, et les terres-rares, peuvent être choisis parmi les composés organiques ou inorganiques. Ils sont choisis de préférence parmi les composés inorganiques. Par composés inorganiques, on désigne plus particulièrement les sels inorganiques tels que par exemple les carbonates, les bicarbonates, les cyanures, les cyanates, les alcoxylates, les hydroxydes, et les nitrates. Comme mentionné précédemment, les composés (B) comprennent au moins un élément choisi parmi les alcalins notamment le lithium, le sodium, le potassium, le rubidium, et le césium, les alcalino-terreux notamment le magnésium, le calcium, le strontium, le baryum, et les terres rares notamment le cérium, le praséodyme, et le lanthane. Selon un mode de réalisation particulier de l'invention, les composés (B) sont choisis, de préférence, parmi les nitrates, les hydroxydes, les carbonates, et les bicarbonates de sodium et de potassium. L'introduction des éléments alcalins, alcalino-terreux, et terres-rares sur ou dans l'alumine et/ou l'hydrate d'alumine, peut être réalisée par toute méthode connue de l'homme du métier et notamment telle que décrite ci-dessus. Les composés (A) et (B) peuvent être ajoutés en amont, pendant et/ou après la mise en forme de l'alumine et/ou d'hydrate d'alumine. Cependant, les composés (A) et (B) peuvent être introduits selon trois modes disctincts. Le premier mode, qui est le mode préféré, consiste à ce que l'on utilise une composition obtenue par introduction: i - d'abord du ou des composés (B) dans l'alumine et/ou l'hydrate d'alumine de préférence par une imprégnation, suivi d'un traitement thermique effectué à une température supérieure ou égale à 100 C, ii- ensuite du ou des composés (A) dans l'alumine et/ou l'hydrate d'alumine obtenue en (i) de préférence par une imprégnation, suivi d'un nouveau traitement thermique à une température supérieure ou égale à 100 C. Plus particulièrement, selon ce premier mode on utilise une composition obtenue par introduction: i - d'abord du ou des composés (B) dans l'alumine et/ou l'hydrate d'alumine de préférence par une imprégnation, suivi d'un traitement thermique effectué à une température comprise entre 200 C et 1200 C, et de préférence 300 C et 1000 C, ii- ensuite du ou des composés (A) dans l'alumine et/ou rhydrate d'alumine obtenue en (i) de préférence par une imprégnation, suivi d'un nouveau traitement thermique à une température comprise entre 150 C et 600 C, et de préférence entre 200 C et 5500C. Le deuxième mode consiste à ce que l'on utilise une composition obtenue par introduction: i - d'abord du ou des composés (A) dans l'alumine et/ou l'hydrate d'alumine de préférence par une imprégnation, suivie d'un premier traitement thermique à une température supérieure ou égale à 100 C, ii- ensuite du ou des composés (B) dans l'alumine et/ou rhydrate d'alumine obtenue en (i) de préférence par une imprégnation, suivie d'un traitement thermique effectué à une température supérieure ou égale à 100 C. Plus particulièrement, selon ce deuxième mode on utilise une composition obtenue par introduction: i - d'abord du ou des composés (A) dans l'alumine et/ou l'hydrate d'alumine de préférence par une imprégnation, suivie d'un premier traitement thermique à une température comprise entre 150 C et 600 C, et de préférence entre 200 C et 550 C, ii- ensuite du ou des composés (B) dans l'alumine et/ou rhydrate d'alumine obtenue en (i) de préférence par une imprégnation, suivie d'un traitement thermique effectué à une température comprise entre 200 C et 1200 C, et de préférence 250 C et 1000 C. Le troisième mode consiste à ce que l'on utilise une composition obtenue par introduction simultanée des composés (A) et (B) dans l'alumine et/ou l'hydrate d'alumine de préférence par une imprégnation, suivie d'un traitement thermique effectué à une température supérieure ou égale à 100 C. Plus particulièrement, selon ce troisième mode on utilise une composition obtenue par introduction simultanée des composés (A) et (B) dans l'alumine et/ou I'hydrate d'alumine de préférence par une imprégnation, suivie d'un traitement thermique effectué à une température comprise entre 150 C et 1200 C, et de préférence 200 C et 1000 C. Il est possible de répéter les opérations d'introduction avec la même alumine et/ou l'hydrate d'alumine, et d'introduire successivement plusieurs composés (A), et le cas échéant plusieurs composés (B), dans la même alumine et/ou hydrate d'alumine. Quel que soit le mode d'introduction choisi, la teneur globale massique en éléments alcalins, alcalino-terreux, et terres rares, est comprise entre 0,01 % et 50 % en poids, de préférence entre 0,1 % et 40 % en poids par rapport au poids total de la composition. La teneur globale massique en éléments alcalins, alcalino-terreux, et terres rares, est avantageusement comprise entre 1 % et 40 % en poids, et plus particulièrement comprise entre 1,5 % et 25 % en poids par rapport au poids total de la composition. La surface spécifique de la composition finale, indépendamment de la nature du ou des élément(s) dopant(s), est d'au moins 1 m2/g, de préférence d'au moins 5 m2/g, et encore plus préférentiellement supérieure à 15 m2/g. Le procédé selon l'invention est plus particulièrement destiné à l'élimination de composés chlorés en général, et plus particulièrement à rélimination d'HCI, présents dans un gaz ou un liquide. Lorsque le procédé de l'invention intervient dans en aval d'un réformage catalytique régénératif ou de nouvelle génération, I'élimination d'HCI est accompagnée de la réduction substantielle et/ou la suppression de la formation des oligomères chlorés ou "huiles vertes", également présents dans le flux. Comme décrit précédemment, en sortie de réfomrage catalytique, les effluents gazeux sont majoritairement composés d'hydrogène, d'hydrocarbures saturés, de traces d'hydrocarbures insaturés (dans le réformage catalytique régénératif), de traces de composés halogénés, et d'eau. Lorsque les effluents contiennent de l'eau, la teneur volumique en eau est en général comprise entre 1 et 50 ppm, à la pression de l'unité. Dans ces conditions, la teneur volumique en HCI, par exemple, est souvent comprise entre 0,2 et 30 ppm. Le procédé selon l'invention convient aussi bien pour élimination de composés halogénés contenus dans un gaz ou un liquide exempt d'eau, que dans un gaz ou un liquide contenant de l'eau. Par exempt d'eau, on entend une teneur en eau inférieure à 1 ppm, à la pression de l'unité. Les exemples suivants illustrent l'invention, sans toutefois, en limiter sa portée. EXEMPLES Préparation des échantillons Le Tableau I décrit les différents échantillons (compositions) et récapitule leurs conditions de préparation. L'alumine de l'échantillon 1 est un oxyde obtenu sans dopage, dont le tauxde sodium résiduel s'explique par la matière première utilisée (hydrargillite), qui résulte du cycle Bayer. Tous les autres échantillons (compositions) sont préparés par imprégnation dite à sec de l'alumine de l'échantillon 1. Le lot utilisé de l'alumine de l'échantillon 1 présente une surface spécifique de 349 m2/g. Après l'imprégnation, un séchage est assuré à C durant une nuit, puis survient une étape de calcination, à une température précisée dans le Tableau I. Sont également précisés dans le Tableau I, les précurseurs employés pour réaliser l'imprégnation de l'alumine. Les échantillons 1 et 2 sont des échantillons comparatifs selon l'art anteérieur. Les échantillons 3 à 8 correspondent à des compositions selon l'invention. Les échantillons 6 à 8 résultent d'une première imprégnation de sodium, suivie d'une calcination à une température de 400 C (composition 6) ou de 820 C (échantillons 7 et 8); suit alors une imprégnation de fer. Tableau 1: Echantillons étudiés et leur mode de préparation Elément Teneurs Traitement Suface spécifique Echantillon dopant Précurseur(s) massiques therm ue (C) (m2ig)a 1(comparatif) 0,2 % Na - 349 2(comparatif) Na NaOH 6,7 % Na 400 147 3 Zn Zn(NO3)2 14,6% Zn 350 206 4 Cu Cu(NO3)2 14,1 % Cu 350 239 Fe Fe(NO3)3 6,8 % Fe 350 191 I I 6e NaOH 6,7 % Na 400 132 6 Na/Fe 1a3H 6Fef(N3)3 4,9 % Fe 350 I NaOH 7,0 Na 820 85 7 Na/Fe Fe(NO3)3 0,8 % Fe 350 NaNO3 6,7 % Na 820 86 8 Na/Fe 86 Na/FeFe(NO3)3 2,8 % Fe 350 Surface de la composition finale Coadsorption HCOI + H20 Les expériences d'adsorption d'HCI sont conduites dans une balance maintenue en permanence sous flux gazeux avec l'hélium comme gaz vecteur, sous pression atmosphérique. A l'hélium (320 ml/min) est ajouté un mixte HCI- H20 (respectivement 9400 - 500 ppm). L'échantillon placé dans la balance, à la hauteur de 280 mg, est prétraité, sous l'hélium sec, à 300"C durant 2 heures. L'expérience en elle-même peut commencer après retour et maintien de la température a 30 C. Le Tableau II récapitule les résultats obtenus. L'étude des échantillons (compositions) est effectuée au bout d'un temps d'expérience de 200 heures. Tableau II Echantillons Coadsorption HCI + H20 Echantill.ons HCI + H20 (%) HCI Dose (%) I 16 11,3 2 22 15,6 3 23 [ 17,6 4 24 18,5 28,5 17,7 6 25 20,7 7i 25,5 21,0 8 27 23,5 a Dans le cas d'une coadsorption, la reprise de masse notée est due à la fois à de la captation d'HCI et à de I'adsorption d'eau. Coadsorption HCI + H20 et détection des "huiles vertes" ou "green oils" En ce qui conceme la formation des "green oils" ou "huiles vertes", un mode opératoire particulier a été mis au point afin de détecter, à partir de propylène, la formation d'organochlorés, dans un premier temps de chloropropane, sur plusieurs compositions étudiées. Pour ce faire, 10 g de la composition étudiée sont placés durant 24 heures dans un réacteur maintenu à 50"C, à travers lequel circule, en boucle fermée, de l'hydrogène contenant 2 % de propylène, et 12 mmoles d'HCI. Un examen de la phase gazeuse est fait in situ par infrarouge (bande à 1300 cm-1) et un dosage par spectrométrie de masse permet de suivre l'apparition éventuelle de chloropropane. Dans ces conditions, alors que du chloropropane est formé lorsque les échantillons 1 et 2 sont utilisés, il n'en est pas de même pour les échantillons 5, 6, et 8. Au bout de 4 heures d'expérience, la capacité d'adsorption d'HCI mesurée par infrarouge, affichée par l'échantillon 6, est de 34 %. Une expérience complémentaire a alors été assurée, dans les mêmes conditions opératoires, mais avec seulement 8 mmoles d'HCI. L'échantillon 8 présente une capacité d'adsorption d'HCI, au bout de 48 heures d'expérience, de 26 % (dosage par infrarouge). REVENDICATIONS 1. Procédé d'élimination de composés halogénés contenus dans un gaz ou dans un liquide, caractérisé en ce que l'on met en contact le gaz ou le liquide avec une composition à base d'une alumine et/ou d'un hydrate d'alumine et d'au moins un composé (A) comprenant au moins un élément métallique choisi parmi les métaux des groupes VIII, lB, et/ou IIB de la Classification Périodique, et en ce que la teneur globale massique en élément(s) métallique(s) est d'au plus 45 % en poids par rapport au poids total de la composition. 2. Procédé selon l'une des revendications 1, caractérisé en ce que le composé (A) comprend au moins un élément métallique choisi parmi les métaux: - du groupe VIII: le fer et le nickel, - du groupe lB: le cuivre, et - du groupe IIB: le zinc. 3. Procédé selon l'une quelconque des revendications 1 ou 2, caractérisé en ce que l'on utilise une alumine et/ou d'un hydrate d'alumine, qui après l'introduction d'au moins un composé (A) est traitée thermiquement à une température d'au moins 1 00 C. 4. Procédé selon la revendication 3, caractérisé en ce que l'on le traitement thermiquement s'effectue à une température comprise entre 150 C et 600 C, et de préférence entre 200 C et 550 C. 5. Procédé selon l'une quelconque des revendications 1 à 4, caractérisé en ce que la teneur globale massique de l'élément ou des éléments métalliques est d'au plus 35 % en poids, et plus particulièrement d'au plus 25 % en poids par rapport au poids total de la composition. 6. Procédé selon l'une quelconque des revendications 1 à 5, caractérisé en ce que la teneur globale massique de l'élément ou des éléments métalliques dans la composition est d'au moins 0,005 % (50 ppm) en poids, et de préférence d'au moins 0,5 % en poids par rapport au poids total de la composition, l'élément métallique n'étant pas le fer. 7. Procédé selon l'une quelconque des revendications 1 à 6, caractérisé en ce que dans le cas o l'un au moins des éléments métalliques est le fer, la teneur globale massique en fer est d'au moins 0,1% en poids, de préférence 0,5 % en poids, et encore plus préférentiellement d'au moins 0,7 % en poids par rapport au poids total de la composition. 8. Procédé selon l'une quelconque des revendications 1 à 7, caractérisé en ce que la teneur globale massique de l'élément ou des éléments métalliques est incluse entre 0,5 % et 20 % en poids, et plus particulièrement comprise entre 0,7 % et 15 % en poids par rapport au poids total de la composition. 9. Procédé selon l'une quelconque des revendications 1 à 8, caractérisé en ce que l'on met en contact le gaz ou le liquide avec une composition à base d'une alumine et/ou un hydrate d'alumine, qui comprend, en outre, au moins un composé (B) comprenant au moins un élément choisi parmi les alcalins, les alcalino-terreux, et les terres-rares. 10. Procédé selon la revendication 9, caractérisé en ce que le composé (B) comprend au moins un élément choisi parmi le sodium, le potassium, le rubidium, le césium, le magnésium, le calcium, le strontium, le baryum, le cérium, le praséodyme, et le lanthane. 1. Procédé selon l'une quelconque des revendications 1 à 10, caractérisé en ce que l'on utilise une composition obtenue par introduction: i- d'abord du ou des composés (B) dans l'alumine et/ou l'hydrate d'alumine de préférence par une imprégnation, suivie d'un traitement thermique effectué à une température supérieure ou égale à 100 C, ii - ensuite du ou des composés (A) dans l'alumine et/ou l'hydrate d'alumine obtenue en (i) de préférence par une imprégnation, suivie d'un nouveau traitement thermique à une température supérieure ou égale à 100 C. 12. Procédé selon la revendication 11, caractérisé en ce que l'on utilise une composition obtenue par introduction: - i - d'abord du ou des composés (B) dans l'alumine et/ou l'hydrate d'alumine de préférence par une imprégnation, suivie d'un traitement thermique effectué à une température comprise entre 200 C et 1200 C, et de préférence 300 C et 1000 C, ii - ensuite du ou des composés (A) dans l'alumine et/ou l'hydrate d'alumine obtenue en (i) de préférence par une imprégnation, suivie d'un nouveau traitement thermique à une température, comprise entre 150 C et 600 C, et de préférence entre 200 C et 550 C. 13. Procédé selon l'une quelconque des revendications 1 à 10, caractérisé en ce que l'on utilise une composition obtenue par introduction: i- d'abord du ou des composés (A) dans l'alumine et/ou l'hydrate d'alumine de préférence par une imprégnation, suivie d'un premier traitement thermique à une température supérieure ou égale à 100 C, ii- ensuite du ou des composés (B) dans l'alumine et/ou rhydrate d'alumine obtenue en (i) de préférence par une imprégnation, suivie d'un traitement thermique effectué à une température supérieure ou égale à 100 C. 14. Procédé selon l'une quelconque des revendications 13, caractérisé en ce que l'on utilise une composition obtenue par introduction: i- d'abord du ou des composés (A) dans l'alumine et/ou l'hydrate d'alumine de préférence par une imprégnation, suivie d'un premier traitement thermique à une température comprise entre 150 C et 600 C, et de préférence entre 200 C et 550 C, ii - ensuite du ou des composés (B) dans l'alumine et/ou rhydrate d'alumine obtenue en (i) de préférence par une imprégnation, suivie d'un traitement thermique effectué à une température comprise entre 200 C et 1200 C, et de préférence 250 C et 1000 C. 15. Procédé selon l'une quelconque des revendications 1 à 10, caractérisé en ce que l'on utilise une composition obtenue par introduction simultanée des composés (A) et (B) dans l'alumine et/ou l'hydrate d'alumine de préférence par imprégnation, suivi d'un traitement thermique effectué à une température supérieure ou égale à 100 C 16. Procédé selon rune quelconque des revendications 15, caractérisé en ce que le traitement thermique est effectué à une température comprise entre 150 C et 1200 C, et de préférence 200 C et 1000 C. 17. Procédé selon l'une quelconque des revendications 1 à 16, caractérisé en ce que la teneur globale massique en éléments alcalins, alcalino-terreux, et terres rares, est comprise entre 0,01 % et 50 % en poids, de préférence entre 0,1 % et 40 % en poids par rapport au poids total de la composition. 18. Procédé selon la revendication 17, caractérisé en ce que la teneur globale massique en éléments alcalins, alcalino-terreux, et terres rares, est comprise entre 1 % et 40 % en poids, et plus particulièrement entre 1,5 % et 25 % en poids par rapport au poids total de la composition. 19. Procédé selon l'une quelconque des revendications 1 à 18 caractérisé en ce que le gaz et/ou le liquide mis en contact avec la composition, est exempt d'eau. 20. Procédé selon l'une quelconque des revendications 1 à 19, caractérisé en ce que le gaz et/ou le liquide mis en contact avec la composition, contient de l'eau. 21. Procédé d'élimination de composés halogénés contenus dans un gaz ou dans un liquide selon l'une quelconque des revendications I à 20 caractérisé en ce que le liquide ou le gaz proviennent d'un réformage catalytique classique et/ou du type régénératif ou de nouvelle génération. 22. Procédé d'élimination de composés halogénés contenus dans un gaz ou dans un liquide selon l'une quelconque des revendications 1 à 21, caractérisé en ce que lesdits composés halogénés sont des composés chlorés.